(57)【要約】【課題】ポリカーボネートの加工時等において、流動化が防止されたポリカーボネート樹脂組成物を提供する。【解決手段】ポリカーボネート及び下記式（Ｉ）【化１】2004149746.tif 000033［式中、Ｒ１、Ｒ２は水素、アルキル、シクロアルキル等を表す。Ｒ３〜Ｒ１０は水素、カルボキシ、アルキル、アルコキシ、シクロアルキル、シクロアルキル置換アルキル、単環のアリール、単環のアリールアルキル、アルコキシカルボニル、アルキルカルボニルオキシ、アルキルスルホニルオキシ、単環のアリールカルボニルオキシを表す。更にＲ１〜Ｒ１０で表されるシクロアルキル及びシクロアルキル置換アルキルにおけるシクロアルキルは、１個のアリール基と縮環していてもよい。］で示されるジヒドロアントラセン系化合物を含有するポリカーボネート樹脂組成物。【選択図】  なし【特許請求の範囲】
【請求項１】
ポリカーボネート及び下記一般式（Ｉ）で示されるジヒドロアントラセン系化合物を含有することを特徴とするポリカーボネート樹脂組成物。
【化１】
2004149746.tif 000025
［式中、Ｒ１及びＲ２は、それぞれ独立に、水素原子、アルキル基、アルコキシル基、シクロアルキル基、シクロアルキルで置換されたアルキル基、単環若しくは二環のアリール基、単環若しくは二環のアリールアルキル基、アルコキシカルボニル基、アルキルカルボニルオキシ基、アルキルスルホニルオキシ基、単環若しくは二環のアリールカルボニル基、単環若しくは二環のアリールオキシカルボニル基、単環若しくは二環のアリールカルボニルオキシ基、次式（Ｉａ）
【化２】
2004149746.tif 000026
で示される基、又は次式（Ｉａ’）
【化３】
2004149746.tif 000027
＜式中、Ｒ０及びＲ０’はそれぞれ独立に水素原子、アルキル基、アルコキシル基、シクロアルキル基、シクロアルキルで置換されたアルキル基、単環若しくは二環のアリール基、単環若しくは二環のアリールアルキル基、アルコキシカルボニル基、アルキルカルボニルオキシ基、アルキルスルホニルオキシ基、単環若しくは二環のアリールカルボニル基、単環若しくは二環のアリールオキシカルボニル基、又は単環若しくは二環のアリールカルボニルオキシ基を表す。Ｒ１１〜Ｒ１８及びＲ１１’〜Ｒ１８’は、それぞれ独立に、水素原子、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲ｛式中、Ｒはシクロアルキル基、単環若しくは二環のアリール基、又は、単環若しくは二環のアリールアルキル基を表す。｝で示される基、下式（ａ）
【化４】
2004149746.tif 000028
｛式中、Ｂは単環若しくは二環のアリーレン基、−ＣＨ２−基又はアルキレン基を表し、Ｚ１及びＺ２はそれぞれ独立にアルキル基又は単環若しくは二環のアリール基を表し、Ａは有機酸又は無機酸を表す。｝
で示されるアミン塩の残基、下式（ｂ）
【化５】
2004149746.tif 000029
｛式中、Ｒａ、Ｒｂ及びＲｃはそれぞれ独立にアルキル基を表し、Ｘａはハロゲン原子又はヒドロキシル基を表す。｝
で示される４級アンモニウム塩の残基、下式（ｃ）
【化６】
2004149746.tif 000030
｛式中、Ｘｂ及びＸｃは、それぞれ独立に、水素原子、アルキル基、カルボキシル基、アルコキシル基又はカルバモイル基を表す。｝
で示されるピリジニウム基、又は−ＳＯ３Ｍ｛式中、Ｍは水素原子又はアルカリ金属原子を表す。｝で示される基を表す。Ｘ及びＸ０は、それぞれ独立に直接結合、−ＣＨ２−基若しくはアルキレン基を表し、該アルキレン基の炭素−炭素結合は−Ｏ−、−Ｓ−、−ＮＨ−、カルバモイル基若しくはカルボニル基で中断されていてもよい。又、上記のＸ及びＸ０で表される−ＣＨ２−基若しくはアルキレン基の水素原子はヒドロキシル基で置換されていてもよい。＞
で示される基を表す。
Ｒ３〜Ｒ１０は、それぞれ独立に、水素原子、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲで示される基、上記アミン塩の残基、上記４級アンモニウム塩の残基、上記ピリジニウム基、−ＳＯ３Ｍで示される基、下式（Ｉｂ）
【化７】
2004149746.tif 000031
で示される基、又は下式（Ｉｂ’）
【化８】
2004149746.tif 000032
｛式中、Ｒ１、Ｒ２、及びＲ１１〜Ｒ１８は前記の意味である。Ｘ’は直接結合、−ＣＨ２−基若しくはアルキレン基を表し、該アルキレン基の炭素−炭素結合は−Ｏ−、−Ｓ−、−ＮＨ−、カルバモイル基若しくはカルボニル基で中断されていてもよい。｝
で示される基を表す。
又、Ｒ３〜Ｒ１０において、互いに隣接する２つの基は、これらの基が各々結合する炭素−炭素結合と共にベンゼン環を形成してもよい。
上記のＲ１〜Ｒ１０、Ｚ１、Ｚ２、Ｒａ、Ｒｂ、Ｒｃ、Ｒ１１〜Ｒ１８及びＲ１１’〜Ｒ１８’で表されるアルキル基はハロゲン、ヒドロキシ、アルコキシ、アルキルカルボニルアミノ、アミノ及びカルバモイルからなる群から選ばれる置換基で置換されていてもよく、上記のＲ１〜Ｒ１０、Ｒ１１〜Ｒ１８及びＲ１１’〜Ｒ１８’で表されるアルコキシル基はハロゲン、ヒドロキシ、フェニル、アルキルカルボニルアミノ、アミノ及びカルバモイルからなる群から選ばれる置換基で置換されていてもよく、上記のＲ、Ｒ１〜Ｒ１０、Ｒ１１〜Ｒ１８及びＲ１１’〜Ｒ１８’で表されるシクロアルキル基、シクロアルキルで置換されたアルキル基におけるシクロアルキルは、ハロゲン、ヒドロキシ、アルキル、アルコキシ、フェニル、アミノ及びカルバモイルからなる群から選ばれる置換基で置換されていてもよく、上記のＲ、Ｒ１〜Ｒ１０、Ｒ１１〜Ｒ１８、Ｒ１１’〜Ｒ１８’、Ｚ１及びＺ２で表される単環若しくは二環のアリール基はハロゲン、ヒドロキシ、アルキル、アルコキシ、アミノ及びカルバモイルからなる群から選ばれる置換基で置換されていてもよく、上記のＲ、Ｒ１〜Ｒ１０、Ｒ１１〜Ｒ１８及びＲ１１’〜Ｒ１８’で表される単環若しくは二環のアリールアルキル基におけるアリールはハロ
ゲン、ヒドロキシ、アルキル、アルコキシ、アミノ及びカルバモイルからなる群から選ばれる置換基で置換されていてもよく、前記のＲ、Ｒ１〜Ｒ１０、Ｒ１１〜Ｒ１８及びＲ１１’〜Ｒ１８’で表される単環若しくは二環のアリールアルキル基におけるアルキルはハロゲン、ヒドロキシ、アルコキシ、アミノ及びカルバモイルからなる群から選ばれる置換基で置換されていてもよい。
上記のＲ１〜Ｒ１０、Ｒ１１〜Ｒ１８、及びＲ１１’〜Ｒ１８’で表されるアルコキシカルボニル基、アルキルカルボニルオキシ基及びアルキルスルホニルオキシ基は、それぞれハロゲン、ヒドロキシ、アルコキシ、フェニル、アミノ及びカルバモイルからなる群から選ばれる置換基で置換されていてもよく、上記のＲ１〜Ｒ１０、Ｒ１１〜Ｒ１８及びＲ１１’〜Ｒ１８’で表される単環若しくは二環のアリールカルボニルオキシ基は、それぞれハロゲン、ヒドロキシ、アルキル、アルコキシ、アミノ及びカルバモイルからなる群から選ばれる置換基で置換されていてもよい。
上記のＢで表される単環若しくは二環のアリーレン基はハロゲン、ヒドロキシ、アルキル、アルコキシ、アミノ及びカルバモイルからなる群から選ばれる置換基で置換されていてもよく、前記Ｂで表される−ＣＨ２−及びアルキレン基はハロゲン、ヒドロキシ、アルコキシ、アミノ及びカルバモイルからなる群から選ばれる置換基で置換されていてもよい。
又、前記Ｒで表されるシクロアルキル基、Ｒ１〜Ｒ１０、Ｒ１１〜Ｒ１８及びＲ１１’〜Ｒ１８’で表されるシクロアルキル基、並びに、シクロアルキルで置換されたアルキル基におけるシクロアルキルは、１個のアリール基と縮環していてもよい。更に、この１個のアリール基と縮環していてもよいＲ、Ｒ１〜Ｒ１０、Ｒ１１〜Ｒ１８及びＲ１１’〜Ｒ１８’で表されるシクロアルキル基におけるアリール基は、単環のアリール基でもよく、複数の環が縮合したアリール基であってもよい。
但し、Ｒ３〜Ｒ１０の全てが同時に水素原子であることはない。又、Ｒ１及びＲ２の少なくとも一つが式（Ｉａ）基又は式（Ｉａ’）基を表すときは、Ｒ３〜Ｒ１０は式（Ｉｂ）基又は式（Ｉｂ’）基を表すことはなく、更に、Ｒ３〜Ｒ１０の少なくとも一つが式（Ｉｂ）基又は式（Ｉｂ’）基を表すときは、Ｒ１及びＲ２は式（Ｉａ）又は（Ｉａ’）基を表すことはない。］
【請求項２】
ジヒドロアントラセン系化合物（Ｉ）の含有量が、ポリカーボネート１００重量部当り０．００１重量部以上である請求項１に記載の組成物。
【請求項３】
Ｒ１及びＲ２が、水素原子である請求項１又は２に記載の組成物。
【請求項４】
Ｒ３〜Ｒ１０の一つ以上が、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲ［式中、Ｒは請求項１に記載の意味を表す。］で示される基、式（ａ）で示されるアミン塩の残基、式（ｂ）で示される４級アンモニウム塩の残基、式（ｃ）で示されるピリジニウム基、−ＳＯ３Ｍ［式中、Ｍは請求項１に記載の意味を表す。］で示される基、式（Ｉｂ）で示される基、又は式（Ｉｂ’）で示される基である請求項１〜３のいずれかに記載の組成物。
【請求項５】
Ｒ３〜Ｒ１０の一つ以上が、炭素数３〜１０のアルキル基、炭素数３〜１０のアルコキシル基、炭素数５〜８のシクロアルキル基、炭素数５〜８のシクロアルキルで置換された炭素数１〜１０のアルキル基、単環のアリール基、単環のアリールオキシ基、又は単環のアリールアルキル基である請求項１〜４のいずれかに記載の組成物。
【請求項６】
請求項１に記載の一般式（Ｉ）で示されるポリカーボネート用流動化防止剤。
【請求項７】
Ｒ１及びＲ２が、水素原子である請求項６に記載のポリカーボネート用流動化防止剤。
【請求項８】
Ｒ３〜Ｒ１０の一つ以上が、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲ［式中、Ｒは請求項１に記載の意味を表す。］で示される基、式（ａ）で示されるアミン塩の残基、式（ｂ）で示される４級アンモニウム塩の残基、式（ｃ）で示されるピリジニウム基、−ＳＯ３Ｍ［式中、Ｍは請求項１に記載の意味を表す。］で示される基、式（Ｉｂ）で示される基、又は式（Ｉｂ’）で示さ
れる基である請求項６又は７に記載のポリカーボネート用流動化防止剤。
【請求項９】
Ｒ３〜Ｒ１０の一つ以上が、炭素数３〜１０のアルキル基、炭素数３〜１０のアルコキシル基、炭素数５〜８のシクロアルキル基、炭素数５〜８のシクロアルキルで置換された炭素数１〜１０のアルキル基、単環のアリール基、単環のアリールオキシ基、又は単環のアリールアルキル基である請求項６〜８のいずれかに記載のポリカーボネート用流動化防止剤。
【発明の詳細な説明】
【０００１】
【発明の属する技術分野】
本発明は、ポリカーボネート樹脂組成物及びポリカーボネート用流動化防止剤に関するものである。
【０００２】
【従来の技術】
ポリカーボネートは、耐衝撃性、透明性や寸法安定性等が優れていることから、電子機器のハウジング、光学レンズや建材（窓ガラス等）に汎用されている。しかしながら、ポリカーボネートを上記用途に使用する際は、高温における加工、成形時に分解されて流動しやすくなってしまうという問題があった。又、ポリカーボネートを製造する際の重合反応工程、及び重合反応後の反応物から未反応モノマーや溶剤を除去する脱揮工程等においても、ポリカーボネートが分解されて流動しやすくなってしまうという問題点があった。
【０００３】
上記問題点を解決するために、９，１０−ジヒドロアントラセンとポリカーボネートからなり、流動化や、光による黄変が抑制された樹脂組成物が提案されている（非特許文献１参照）。
【０００４】
【非特許文献１】
Ｒｅｓｅａｒｃｈ  Ｄｉｓｃｌｏｓｕｒｅ，Ａｕｇｕｓｔ１９９４／４０７−４０８頁
【０００５】
【発明が解決しようとする課題】
しかしながら、ポリカーボネートに９，１０−ジヒドロアントラセンを添加して得た樹脂組成物は、添加剤を加えないポリカーボネートに比べて、黄変しやすいという問題があった。
本発明の目的は、高温の加工、成形時やポリカーボネートの製造時における流動化や、光による黄変が抑制されたポリカーボネート樹脂組成物、及びポリカーボネート用流動化防止剤を提供することである。
【０００６】
【課題を解決するための手段】
本発明者は鋭意検討した結果、ジヒドロアントラセン骨格における１〜８位の炭素原子の一つ以上に水素原子以外の置換基が結合したジヒドロアントラセン系化合物をポリカーボネートに添加すると、得られた樹脂組成物中のポリカーボネートの流動化が抑制され、しかも、９，１０−ジヒドロアントラセンとポリカーボネートからなる公知の樹脂組成物に比べて、ポリカーボネートが黄変しにくいことを見出し、本発明を完成した。
【０００７】
即ち、本発明は、下記の（イ）及び（ロ）を提供するものである。
（イ）ポリカーボネート及び下記一般式（Ｉ）で示されるジヒドロアントラセン系化合物を含有することを特徴とするポリカーボネート樹脂組成物：
【０００８】
【化９】
2004149746.tif 000002
【０００９】
［式中、Ｒ１及びＲ２は、それぞれ独立に、水素原子、アルキル基、アルコキシル基、シクロアルキル基、シクロアルキルで置換されたアルキル基、単環若しくは二環のアリール基、単環若しくは二環のアリールアルキル基、アルコキシカルボニル基、アルキルカルボニルオキシ基、アルキルスルホニルオキシ基、単環若しくは二環のアリールカルボニル基、単環若しくは二環のアリールオキシカルボニル基、単環若しくは二環のアリールカルボニルオキシ基、次式（Ｉａ）
【００１０】
【化１０】
2004149746.tif 000003
【００１１】
で示される基、又は次式（Ｉａ’）
【００１２】
【化１１】
2004149746.tif 000004
【００１３】
＜式中、Ｒ０及びＲ０’はそれぞれ独立に水素原子、アルキル基、アルコキシル基、シクロアルキル基、シクロアルキルで置換されたアルキル基、単環若しくは二環のアリール基、単環若しくは二環のアリールアルキル基、アルコキシカルボニル基、アルキルカルボニルオキシ基、アルキルスルホニルオキシ基、単環若しくは二環のアリールカルボニル基、単環若しくは二環のアリールオキシカルボニル基、又は単環若しくは二環のアリールカルボニルオキシ基を表す。Ｒ１１〜Ｒ１８及びＲ１１’〜Ｒ１８’は、それぞれ独立に、水素原子、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲ｛式中、Ｒはシクロアルキル基、単環若しくは二環のアリール基、又は単環若しくは二環のアリールアルキル基を表す。｝で示される基、下式（ａ）
【００１４】
【化１２】
2004149746.tif 000005
【００１５】
｛式中、Ｂは単環若しくは二環のアリーレン基、−ＣＨ２−基又はアルキレン基を表し、Ｚ１及びＺ２は互いに独立にアルキル基又は単環若しくは二環のアリール基を表し、Ａは有機酸又は無機酸を表す。｝
で示されるアミン塩の残基、下式（ｂ）
【００１６】
【化１３】
2004149746.tif 000006
【００１７】
｛式中、Ｒａ、Ｒｂ及びＲｃは互いに独立にアルキル基を表し、Ｘａはハロゲン原子又はヒドロキシル基を表す。｝
で示される４級アンモニウム塩の残基、下式（ｃ）
【００１８】
【化１４】
2004149746.tif 000007
【００１９】
｛式中、Ｘｂ及びＸｃは、互いに独立に、水素原子、アルキル基、カルボキシル基、アルコキシル基又はカルバモイル基を表す。｝
で示されるピリジニウム基、又は−ＳＯ３Ｍ｛式中、Ｍは水素原子又はアルカリ金属原子を表す。｝で示される基を表す。Ｘ及びＸ０は、互いに独立に直接結合、−ＣＨ２−基若しくはアルキレン基を表し、該アルキレン基の炭素−炭素結合は−Ｏ−、−Ｓ−、−ＮＨ−、カルバモイル基若しくはカルボニル基で中断されていてもよい。又、上記の上記のＸ及びＸ０で表される−ＣＨ２−基若しくはアルキレン基の水素原子はヒドロキシル基で置換されていてもよい。＞
で示される基を表す。
Ｒ３〜Ｒ１０は、それぞれ独立に、水素原子、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲで示される基、上記アミン塩の残基、上記４級アンモニウム塩の残基、上記ピリジニウム基、−ＳＯ３Ｍで示される基、下式（Ｉｂ）
【００２０】
【化１５】
2004149746.tif 000008
【００２１】
で示される基、又は下式（Ｉｂ’）
【００２２】
【化１６】
2004149746.tif 000009
【００２３】
｛式中、Ｒ１、Ｒ２、及びＲ１１〜Ｒ１８は前記の意味である。Ｘ’は直接結合、−ＣＨ２−基又はアルキレン基を表し、該アルキレン基の炭素−炭素結合は−Ｏ−、−Ｓ−、−ＮＨ−、カルバモイル基若しくはカルボニル基で中断されていてもよい。｝
で示される基を表す。
又、Ｒ３〜Ｒ１０において、互いに隣接する２つの基は、これらの基が各々結合する炭素−炭素結合と共にベンゼン環を形成してもよい。
上記のＲ１〜Ｒ１０、Ｚ１、Ｚ２、Ｒａ、Ｒｂ、Ｒｃ、Ｒ１１〜Ｒ１８及びＲ１１’〜Ｒ１８’で表されるアルキル基はハロゲン、ヒドロキシ、アルコキシ、アルキルカルボニルアミノ、アミノ及びカルバモイルからなる群から選ばれる置換基で置換されていてもよく、上記のＲ１〜Ｒ１０、Ｒ１１〜Ｒ１８及びＲ１１’〜Ｒ１８’で表されるアルコキシル基はハロゲン、ヒドロキシ、フェニル、アルキルカルボニルアミノ、アミノ及びカルバモイルからなる群から選ばれる置換基で置換されていてもよく、上記のＲ、Ｒ１〜Ｒ１０、Ｒ１１〜Ｒ１８、及びＲ１１’〜Ｒ１８’で表されるシクロアルキル基、シクロアルキルで置換されたアルキル基におけるシクロアルキルは、ハロゲン、ヒドロキシ、アルキル、アルコキシ、フェニル、アミノ及びカルバモイルからなる群から選ばれる置換基で置換されていてもよく、上記のＲ、Ｒ１〜Ｒ１０、Ｒ１１〜Ｒ１８、Ｒ１１’〜Ｒ１８’、Ｚ１、及びＺ２で表される単環若しくは二環のアリール基はハロゲン、ヒドロキシ、アルキル、アルコキシ、アミノ及びカルバモイルからなる群から選ばれる置換基で置換されていてもよく、上記のＲ、Ｒ１〜Ｒ１０、Ｒ１１〜Ｒ１８及びＲ１１’〜Ｒ１８’で表される単環若しくは二環のアリールアルキル基におけるアリールはハロゲン、ヒドロキシ、アルキル、アルコキシ、アミノ及びカルバモイルからなる群から選ばれる置換基で置換されていてもよく、前記のＲ、Ｒ１〜Ｒ１０、Ｒ１１〜Ｒ１８及びＲ１１’〜Ｒ１８’で表される単環若しくは二環のアリールアルキル基におけるアルキルはハロゲン、ヒドロキシ、アルコキシ、アミノ及びカルバモイルからなる群から選ばれる置換基で置換されていてもよい。
上記のＲ１〜Ｒ１０、Ｒ１１〜Ｒ１８、及びＲ１１’〜Ｒ１８’で表されるアルコキシカルボニル基、アルキルカルボニルオキシ基及びアルキルスルホニルオキシ基は、それぞれハロゲン、ヒドロキシ、アルコキシ、フェニル、アミノ及びカルバモイルからなる群から選ばれる置換基で置換されていてもよく、上記のＲ１〜Ｒ１０、Ｒ１１〜Ｒ１８、及びＲ１１’〜Ｒ１８’で表される単環若しくは二環のアリールカルボニルオキシ基は、それぞれハロゲン、ヒドロキシ、アルキル、アルコキシ、アミノ及びカルバモイルからなる群から選ばれる置換基で置換されていてもよい。
上記のＢで表される単環若しくは二環のアリーレン基はハロゲン、ヒドロキシ、アルキル、アルコキシ、アミノ及びカルバモイルからなる群から選ばれる置換基で置換されていてもよく、前記Ｂで表される−ＣＨ２−及びアルキレン基はハロゲン、ヒドロキシ、アルコキシ、アミノ及びカルバモイルからなる群から選ばれる置換基で置換されていてもよい。
又、前記Ｒで表されるシクロアルキル基、Ｒ１〜Ｒ１０、Ｒ１１〜Ｒ１８及びＲ１１’〜Ｒ１８’で表されるシクロアルキル基、並びに、シクロアルキルで置換されたアルキル基におけるシクロアルキルは、１個のアリール基と縮環していてもよい。更に、この１個のアリール基と縮環していてもよいＲ、Ｒ１〜Ｒ１０、Ｒ１１〜Ｒ１８及びＲ１１’〜Ｒ１８’で表されるシクロアルキル基におけるアリール基は、単環のアリール基でもよく、複数の環が縮合したアリール基であってもよい。
但し、Ｒ３〜Ｒ１０の全てが同時に水素原子であることはない。又、Ｒ１及びＲ２の少なくとも一つが式（Ｉａ）基又は（Ｉａ’）基を表すときは、Ｒ３〜Ｒ１０は式（Ｉｂ）基又は（Ｉｂ’）基を表すことはなく、更に、Ｒ３〜Ｒ１０の少なくとも一つが式（Ｉｂ）基又は（Ｉｂ’）基を表すときは、Ｒ１及びＲ２は式（Ｉａ）又は（Ｉａ’）基を表すことはない。］
【００２４】
（ロ）上記（イ）記載の一般式（Ｉ）で示されるポリカーボネート用流動化防止剤。
以下、本発明を詳細に説明する。
【００２５】
【発明の実施の形態】
本発明の（イ）において用いられるポリカーボネートとしては、例えば、二価フェノールとハロゲン化カルボニル、ハロホルメートやカーボネートエステル等のカーボネート前駆体等とを反応させることにより製造された樹脂を挙げることができる。
【００２６】
上記の二価フェノールとしては、例えば、ビスフェノールＡ、ハイドロキノン、メチルハイドロキノン、レゾルシノール、２，２−ビス（４−ヒドロキシフェニル）ペンタン、ビフェノール、ビス（２−ヒドロキシフェニル）メタン、ビス（４−ヒドロキシフェニル）メタン、１，１−ビス（４−ヒドロキシフェニル）エタン、３，３−ビス（４−ヒドロキシフェニル）ペンタン、２，２’−ジヒドロキシビフェニル、１，５−ジヒドロキシナフタレン、２，６−ジヒドロキシナフタレン、ビス（４−ヒドロキシフェニル）スルホン、ビス（３，５−ジメチル−４−ヒドロキシフェニル）スルホン、２，２−ビス（３，５−ジメチル−４−ヒドロキシフェニル）プロパン、２，４’−ジヒドロキシジフェニルスルホン、４，４’−ジヒドロキシジフェニルエーテル、４，４’−ジヒドロキシ−２，５−ジメチルフェニルエーテル、２，２−ビス（３，５−ジクロロ−４−ヒドロキシフェニル）プロパン、２，２−ビス（３，５−ジブロモ−４−ヒドロキシフェニル）プロパン、２，２−ビス（３−クロロ−４−ヒドロキシフェニル）プロパン、２，２−ビス（３−ブロモ−４−ヒドロキシフェニル）プロパン、２，２−ビス（３−フルオロ−４−ヒドロキシフェニル）プロパン、２，２−ビス（４−ヒドロキシフェニル）−１，１，１，３，３，３−ヘキサフルオロプロパン、１，１−ビス（４−ヒドロキシフェニル）シクロヘキサン、１，１−ビス（３，５−ジクロロ−４−ヒドロキシフェニル）シクロヘキサン、４，４’−ジヒドロキシベンゾフェノン、３，３’，５，５’−テトラメチル−４，４’−ジヒドロキシベンゾフェノン、ビス（４−ヒドロキシフェニル）スルフィド、ビス（３−メチル−４−ヒドロキシフェニル）スルフィド、ビス（３，５−ジメチル−４−ヒドロキシフェニル）スルフィド、ビス（４−ヒドロキシフェニル）スルフィド又は９，９−ビス（４−ヒドロキシフェニル）フルオレン等が挙げられる。
【００２７】
上記のハロゲン化カルボニルとしては、例えば、ホスゲンや臭化カルボニル等が挙げられる。
上記のハロホルメートとしては、例えば、ハイドロキノンビスクロロホルメート等の二価フェノールのハロホルメートや、エチレングリコールハロホルメート等のグリコールホルメート等が挙げられる。
上記のカーボネートエステルとしては、例えば、ジフェニルカーボネート、ジ（クロロフェニル）カーボネート、ジ（トリル）カーボネート、ジナフチルカーボネートやジメチルカーボネート等が挙げられる。
【００２８】
本発明の（イ）において用いられるポリカーボネートとしては、分岐状ポリカーボネートも挙げられる。該分岐状ポリカーボネートは、フェノール性水酸基を３個以上有する化合物及び二価フェノールのフェノール混合物と上記カーボネート前駆体とを反応させて調製することができる。
フェノール性水酸基を３個以上有する化合物としては、例えば、１，３，５−トリヒドロキシベンゼン、２，４−ビス（４−ヒドロキシフェニルイソプロピル）フェノール、２，６−ビス（２−ヒドロキシ−５−メチルベンジル）−４−メチルフェノール、２−（４−ヒドロキシフェニル）−２−（２，４−ジヒドロキシフェニル）プロパン、１，４−ビス｛ジ（４−ヒドロキシフェニル）メチル｝ベンゼン等が挙げられる。
以上のポリカーボネートは、界面重合法、ピリジン法やエステル交換法等の方法により製造することができる。該方法で製造されたポリカーボネートはホモポリマーやコポリマーであってもよい。又、ポリカーボネートは、ポリエステルカーボネートやポリホスホネートカーボネートであってもよい。
【００２９】
ポリカーボネートの分子量は、粘度平均分子量（２５℃における塩化メチレン溶融粘度より換算した値）で表すと、好ましくは１００００〜１０００００の範囲、より好ましくは１２０００〜５００００の範囲である。
又、ポリカーボネートはポリマーアロイであってもよい。ポリマーアロイを形成する他の樹脂としては、ポリオレフィン（ポリエチレン等）、メタクリル樹脂（ポリメチルメタクリレート等）、アクリロニトリルブタジエンスチレン（ＡＢＳ樹脂）、飽和ポリエステル（ＰＥＴ，ＰＢＴ）、ポリアミド、ポリフェニレンエーテル（ＰＰＥ）、熱可塑性エラストマー｛例えば、スチレン−ブタジエン−スチレンブロック共重合体（ＳＢＳ）｝、水素添加スチレン−ブタジエン−スチレンブロック共重合体（ＳＥＢＳ）、スチレン−イソプレン−スチレンブロック共重合体（ＳＩＳ）、水素添加スチレン−イソプレン−スチレンブロック共重合体（ＳＥＰＳ）等のオレフィン系樹脂、ポリエステル系樹脂及びアクリレート系樹脂やシリコーン系樹脂等が挙げられる。
更に、ポリカーボネートは、ガラス繊維、カーボン繊維やフッ素樹脂等を充填したものであってもよい。
【００３０】
ジヒドロアントラセン化合物（Ｉ）において、Ｒ１及びＲ２はそれぞれ独立に、水素原子、アルキル基、アルコキシル基、シクロアルキル基、シクロアルキルで置換されたアルキル基、単環若しくは二環のアリール基、単環若しくは二環のアリールアルキル基、アルコキシカルボニル基、アルキルカルボニルオキシ基、アルキルスルホニルオキシ基、単環若しくは二環のアリールカルボニル基、単環若しくは二環のアリールオキシカルボニル基、単環若しくは二環のアリールカルボニルオキシ基、又は上式（Ｉａ）若しくは（Ｉａ’）で示される基を表す。
式（Ｉａ）及び（Ｉａ’）におけるＲ０及びＲ０’はそれぞれ独立に水素原子、アルキル基、アルコキシル基、シクロアルキル基、シクロアルキルで置換されたアルキル基、単環若しくは二環のアリール基、単環若しくは二環のアリールアルキル基、アルコキシカルボニル基、アルキルカルボニルオキシ基、アルキルスルホニルオキシ基、単環若しくは二環のアリールカルボニル基、単環若しくは二環のアリールオキシカルボニル基、又は単環若しくは二環のアリールカルボニルオキシ基を表す。
式（Ｉａ）及び（Ｉａ’）におけるＸ及びＸ０は、それぞれ独立に直接結合、−ＣＨ２−基若しくはアルキレン基を表し、該アルキレン基の炭素−炭素結合は−Ｏ−、−Ｓ−、−ＮＨ−、カルバモイル基若しくはカルボニル基で中断されていてもよい。又、上記の−ＣＨ２−基若しくはアルキレン基の水素原子はヒドロキシル基で置換されていてもよい。
上式（Ｉ）におけるＲ１が式（Ｉａ）で示される基を表す場合は、式（Ｉａ）基におけるジヒドロアントラセン骨格の９’位は、一般式（Ｉ）におけるジヒドロアントラセン骨格の９位とＸを介して結合する。又、Ｒ２が式（Ｉａ’）で示される基を表す場合は、式（Ｉａ’）基におけるジヒドロアントラセン骨格の１０”位は、上式（Ｉ）におけるジヒドロアントラセン骨格の１０位とＸ０を介して結合する。
【００３１】
Ｒ３〜Ｒ１０は、それぞれ独立に、水素原子、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲで示される基、上記アミン塩の残基、上記４級アンモニウム塩の残基、上式で示されるピリジニウム基、−ＳＯ３Ｍで示される基、又は上式（Ｉｂ）若しくは式（Ｉｂ’）で示される基を表す。
但し、Ｒ３〜Ｒ１０の全てが同時に水素原子であることはない。
【００３２】
上記の−ＣＯＯＲ基におけるＲは、シクロアルキル基、単環若しくは二環のアリール基又は単環若しくは二環のアリールアルキル基を表し、上式（ａ）で示されるアミン塩の残基におけるＢは、単環若しくは二環のアリーレン基、−ＣＨ２−基又はアルキレン基を表し、上記アミン塩の残基におけるＺ１及びＺ２は、それぞれ独立にアルキル基又は単環若しくは二環のアリール基を表し、前記アミン塩の残基におけるＡは有機酸又は無機酸を表し、上式−ＳＯ３Ｍ基におけるＭは水素原子又はアルカリ金属原子を表す。
上式（ｂ）で示される４級アンモニウム塩の残基におけるＲａ、Ｒｂ及びＲｃは、それぞれ独立にアルキル基を表し、同４級アンモニウム塩の残基におけるＸａは塩素原子、臭素原子若しくは沃素原子等のハロゲン原子又はヒドロキシル基を表し、上式（ｃ）で示されるピリジニウム基におけるＸｂ及びＸｃは、それぞれ独立に水素原子、アルキル基、カルボキシル基、アルコキシル基又はカルバモイル基を表す。
但し、ジヒドロアントラセン化合物（Ｉ）のＲ３〜Ｒ１０において互いに隣接する２つの基は、該基が各々結合する炭素−炭素結合と共にベンゼン環を形成してもよい。又、前記の−ＣＯＯＲ基におけるＲで表されるシクロアルキル基、及びＲ１〜Ｒ１０で表されるシクロアルキルで置換されたアルキル基におけるシクロアルキルは、１個のアリール基と縮環していてもよい。更に、該１個のアリール基と縮環していてもよいシクロアルキル基におけるアリール基は、単環のアリール基でもよく、複数の環が縮合したアリール基であってもよい。
【００３３】
Ｒ０、Ｒ０’、Ｒａ、Ｒｂ、Ｒｃ、Ｘｂ、Ｘｃ、Ｒ１〜Ｒ１０、Ｒ１１〜Ｒ１８、Ｒ１１’〜Ｒ１８’、Ｚ１及びＺ２で表されるアルキル基としては、炭素数１〜２５の直鎖又は分岐状のアルキル基が挙げられる。該アルキル基としては、メチル基、エチル基、ｎ−プロピル基、イソプロピル基、ｎ−ブチル基、イソブチル基、ｓｅｃ−ブチル基、ｔ−ブチル基、２−エチルブチル基、ｎ−ペンチル基、イソペンチル基、１−メチルペンチル基、１，３，−ジメチルブチル基、ｎ−ヘキシル基、１−メチルヘキシル基、ｎ−ヘプチル基、１−メチルヘプチル基、３−メチルヘプチル基、ｎ−オクチル基、ｔ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，３，３，５，５−ヘキサメチルヘキシル基、トリデシル基、テトラデシル基、ペンタデシル基、ヘキサデシル基、ヘプタデシル基、オクタデシル基、エイコシル基やドコシル基、１−ヒドロキシ−１−メチルエチル基、１−ヒドロキシ−１，１−ジフェニルメチル基、１−ヒドロキシ−１−フェニル−１−プロピル基、カルバモイルメチル基、カルバモイルエチル基やアミノメチル基のように、アルキル基中の水素原子がハロゲン（フッ素、塩素や臭素。以下、単にハロゲンという場合はフッ素、塩素や臭素を表す。）、ヒドロキシ、アルコキシ、フェニル、アミノやカルバモイル等で置換されていてもよい基が例示される。
【００３４】
Ｒ、Ｒ１〜Ｒ１０、Ｒ１１〜Ｒ１８、Ｒ１１’〜Ｒ１８’、Ｚ１及びＺ２で表される１個のアリール基と縮環していてもよいシクロアルキル基としては、炭素数５〜３５のシクロアルキル基が好ましい。該シクロアルキル基としては、シクロペンチル基、メチルシクロペンチル基、ジメチルシクロペンチル基、シクロヘキシル基、メチルシクロヘキシル基、ジメチルシクロヘキシル基、トリメチルシクロヘキシル基、ｔ−ブチルシクロヘキシル基、シクロヘプチル基、シクロオクチル基のように、シクロアルキル基の水素原子がハロゲン、ヒドロキシ、アルキル、アルコキシ等で置換されていてもよい基が例示される。
【００３５】
式（Ｉａ）、（Ｉａ’）、（Ｉｂ）及び（Ｉｂ’）基におけるＸ、Ｘ０、Ｘ’及びＸ０’を除いたジヒドロアントラセン骨格を有する基としては、例えば、９，１０−ジヒドロ−７−アントラセニル基、９，１０−ジヒドロ−９−アントラセニル基、９，１０−ジヒドロ−１０−メチル−９−アントラセニル基、９，１０−ジヒドロ−１０−イソプロピル−９−アントラセニル基や９，１０−ジヒドロ−１０−メトキシ−９−アントラセニル基等が挙げられる。
【００３６】
Ｒ０、Ｒ０’、Ｒ、Ｒ１〜Ｒ１０、Ｒ１１〜Ｒ１８、Ｒ１１’〜Ｒ１８’及びＺ１〜Ｚ２で表されるアリール基としては、好ましくは、炭素数６〜２０のアリール基が挙げられる。該アリール基としては、フェニル基、ｏ−トリル基、ｐ−トリル基、ｏ−メトキシフェニル基、ｐ−メトキシフェニル基、２，３−キシリル基、２，４−キシリル基、２，５−キシリル基、メシチル基やナフチル基等のように、アリール基の水素原子がハロゲン、ヒドロキシ、アルキル、アルコキシ、アミノやカルバモイル等で置換されていてもよい基が例示される。
【００３７】
Ｒ０、Ｒ０’、Ｒ、Ｒ１〜Ｒ１０、Ｒ１１〜Ｒ１８及びＲ１１’〜Ｒ１８’で表されるアリールアルキル基としては、炭素数７〜２０のアリールアルキル基が好ましい。該アリールアルキル基としては、ベンジル基、フェニルエチル基、トリルメチル基やナフチルメチル基のように、アリールアルキル基の水素原子がハロゲン、ヒドロキシ、アルコキシ、アミノやカルバモイル等で置換されていてもよい基が例示される。
Ｒ０、Ｒ０’、Ｒ、Ｒ１〜Ｒ１０、Ｒ１１〜Ｒ１８及びＲ１１’〜Ｒ１８’で表されるアリールカルボニル基としては、炭素数８〜２１のアリールカルボニル基が好ましい。該アリールカルボニル基としては、上記アリールアルキル基において例示した基のアルキルをカルボニルに換えた基が挙げられ、アリールの水素原子がハロゲン、ヒドロキシ、アルキル、アルコキシ、アミノやカルバモイル等で置換されていてもよい基が例示される。
Ｒ０、Ｒ０’、Ｒ、Ｒ１〜Ｒ１０、Ｒ１１〜Ｒ１８及びＲ１１’〜Ｒ１８’で表されるアリールオキシカルボニル基としては、炭素数８〜２１のアリールオキシカルボニル基が好ましい。該アリールオキシカルボニル基としては、上記アリールアルキル基において例示した基のアルキルを酸素原子に換えた基が挙げられ、アリールの水素原子がハロゲン、ヒドロキシ、アルキル、アルコキシ、アミノやカルバモイル等で置換されていてもよい基が例示される。
Ｒ０、Ｒ０’、Ｒ１〜Ｒ１０、Ｒ１１〜Ｒ１８及びＲ１１’〜Ｒ１８’で表されるアリールカルボニルオキシ基としては、炭素数７〜１５のアリールカルボニルオキシ基が好ましい。該アリールカルボニルオキシ基としては、フェニルカルボニルオキシ基、ビフェニルカルボニルオキシ基やナフチルカルボニルオキシ基等のように、アリールカルボニルオキシ基の水素原子がハロゲン、ヒドロキシ、アルキル、アルコキシ、アミノやカルバモイル等で置換されていてもよい基が例示される。
【００３８】
Ｒ０、Ｒ０’、Ｒ１〜Ｒ１０、Ｒ１１〜Ｒ１８及びＲ１１’〜Ｒ１８’で表されるシクロアルキル基としては、炭素数５〜７のシクロペンチル基、シクロへキシル基やシクロヘプチルのように、シクロアルキル基の水素原子がアルキル、アルコキシ、ハロゲン、ヒドロキシ、フェニル、アミノやカルバモイル等で置換されていてもよい基が例示される。
Ｒ０、Ｒ０’、Ｒ１〜Ｒ１０、Ｒ１１〜Ｒ１８及びＲ１１’〜Ｒ１８’で表されるシクロアルキルで置換されたアルキル基としては、炭素数６〜１２のシクロペンチルアルキル基のように、シクロアルキル基の水素原子がアルキル、アルコキシ、ハロゲン、ヒドロキシ、フェニル、アミノやカルバモイル等で置換されていてもよく、且つ直鎖若しくは分枝状のアルキル基の水素原子がヒドロキシル基で置換されていてもよい基が例示される。
Ｒ０、Ｒ０’、Ｒ１〜Ｒ１０、Ｒ１１〜Ｒ１８及びＲ１１’〜Ｒ１８’で表されるアルコキシル基としては、炭素数１〜５の直鎖又は分岐状のアルコキシル基が好ましい。該アルコキシル基としては、メトキシ基、エトキシ基、ｎ−プロポキシ基、イソプロポキシ基、ｎ−ブトキシ基、イソブトキシ基、ｓｅｃ−ブトキシ基やペンチルオキシ基のように、アルコキシル基の水素原子がハロゲン、ヒドロキシ、フェニル、アミノやカルバモイル等で置換されていてもよい基が例示される。
【００３９】
Ｒ０、Ｒ０’、Ｒ１〜Ｒ１０、Ｒ１１〜Ｒ１８及びＲ１１’〜Ｒ１８’で表されるアルキルカルボニルオキシ基としては、炭素数２〜７の直鎖又は分岐状のアルキルカルボニルオキシ基が好ましい。該アルキルカルボニルオキシ基としては、アセトキシ基、プロピオニルオキシ基、ブチリルオキシ基やイソブチリルオキシ基等のように、アルキルカルボニルオキシ基の水素原子がハロゲン、ヒドロキシ、アルコキシ、フェニル、アミノやカルバモイル等で置換されていてもよい基が例示される。Ｒ０、Ｒ０’、Ｒ１〜Ｒ１０、Ｒ１１〜Ｒ１８及びＲ１１’〜Ｒ１８’で表されるアルコキシカルボニル基としては、炭素数２〜７の直鎖又は分岐状のアルコキシカルボニル基が好ましい。該アルコキシカルボニル基としては、メトキシカルボニル基、エトキシカルボニル基、プロポキシカルボニル基やブトキシカルボニル基等のようにアルコキシカルボニル基の水素原子がハロゲン、ヒドロキシ、フェニル、アミノやカルバモイル等で置換されていてもよい基が例示される。
Ｒ０、Ｒ０’、Ｒ１〜Ｒ１０、Ｒ１１〜Ｒ１８及びＲ１１’〜Ｒ１８’で表されるアルキルスルホニルオキシ基としては、炭素数１〜６の直鎖又は分岐状のアルキルスルホニルオキシ基が好ましい。該アルキルスルホニルオキシ基としては、メチルスルホニルオキシ基、エチルスルホニルオキシ基、プロピルスルホニルオキシ基やイソプロピルスルホニルオキシ基等のように、アルキルスルホニルオキシ基の水素原子がハロゲン、ヒドロキシ、アルコキシ、フェニル、アミノやカルバモイル等で置換されていてもよい基が例示される。
Ｒ１及びＲ２としては、水素原子が好ましい。
Ｒ３〜Ｒ１０の一つ以上は、ハロゲン原子、ヒドロキシル基、カルボキシル基、アルキル基、アルコキシル基、シクロアルキル基、シクロアルキルで置換されたアルキル基、単環若しくは二環のアリール基、単環若しくは二環のアリールオキシ基、単環若しくは二環のアリールアルキル基、アルコキシカルボニル基、アルキルカルボニルオキシ基、アルキルスルホニルオキシ基、単環若しくは二環のアリールカルボニルオキシ基、−ＣＯＯＲで示される基、上式で示されるアミン塩の残基、上式で示される４級アンモニウム塩の残基、上式で示されるピリジニウム基、−ＳＯ３Ｍで示される基、又は上式（Ｉｂ）若しくは式（Ｉｂ’）で示される基が好ましい。
【００４０】
ジヒドロアントラセン系化合物（Ｉ）としては、Ｒ３〜Ｒ１０の一つ以上が、炭素数３〜１０のアルキル基、炭素数３〜１０のアルコキシル基、炭素数５〜８のシクロアルキル基、炭素数５〜８のシクロアルキルで置換された炭素数１〜１０のアルキル基、単環のアリール基、単環のアリールオキシ基、又は単環のアリールアルキル基である化合物がとりわけ好ましい。
又、好ましいジヒドロアントラセン系化合物（Ｉ）は、分子中におけるジヒドロアントラセン骨格の数が、合計３個までの化合物である。
【００４１】
一般式（Ｉ）で示されるジヒドロアントラセン系化合物としては、下記の一般式（ＩＩ）〜（ＶＩＩ）で示される化合物群が例示される。
【００４２】
【化１７】
2004149746.tif 000010
【００４３】
［式中、Ｒ０、Ｒ１及びＲ３〜Ｒ１０は前記の意味を表し、Ｒ１４〜Ｒ２１はＲ３〜Ｒ１０と同じ意味を表す。Ｄは直接結合、−ＣＨ２−又は炭素数２〜５のアルキレン基を表し、該−ＣＨ２−又はアルキレン基の水素原子はヒドロキシルで置換されていてもよく、上記炭素数２〜５のアルキレン基の炭素−炭素結合は−Ｏ−、−Ｓ−、−ＮＨ−、カルボニル基又はカルバモイル基で中断されていてもよい。］
【００４４】
【化１８】
2004149746.tif 000011
【００４５】
［式中、Ｒ１、Ｒ２、Ｒ３及びＲ７は前記の意味を表す。］
【００４６】
【化１９】
2004149746.tif 000012
［式中、Ｒ１及びＲ２は前記の意味を表す。］
【００４７】
【化２０】
2004149746.tif 000013
【００４８】
［Ｒ’’及びＲ３０は上記のＲ１及びＲ２と同義であり、Ｒ３〜Ｒ１０及びＲ１４〜Ｒ１８は上記と同じ意味を表す。又、Ｒ１９〜Ｒ２９は前記のＲ３〜Ｒ１０と同義である。
Ｄ及びＤ’は直接結合、−ＣＨ２−又は炭素数２〜５のアルキレン基を表し、上記の−ＣＨ２−又はアルキレン基の水素原子はヒドロキシルで置換されていてもよい。又、炭素数２〜５のアルキレン基の炭素−炭素結合は、−Ｏ−、−Ｓ−、−ＮＨ−、カルバモイル基又はカルボニル基で中断されていてもよい。］
【００４９】
【化２１】
2004149746.tif 000014
【００５０】
［式中、Ｒ０、Ｒ１〜Ｒ６及びＲ１４〜Ｒ１７は前記の意味を表し、Ｒ’はＲ２と同義である。Ｄ０は直接結合、−ＣＨ２−又は炭素数２〜５のアルキレン基を表し、該アルキレン基の炭素−炭素結合は−Ｏ−、−Ｓ−、−ＮＨ−、カルバモイル基又はカルボニル基で中断されていてもよい。］
【００５１】
【化２２】
2004149746.tif 000015
【００５２】
［式中、Ｒ１〜Ｒ３とＲ７は前記の意味を表す。］
【００５３】
一般式（Ｉ）で示されるジヒドロアントラセン系化合物の具体例としては、下記の化合物が挙げられる。
【００５４】
９，１０−ジヒドロアントラセンスルホン酸ナトリウム、下式
【００５５】
【化２３】
2004149746.tif 000016
【００５６】
で示される化合物、９，１０−ジヒドロ−１−メチルアントラセン、９，１０−ジヒドロ−２−メチルアントラセン、９，１０−ジヒドロ−２−エチルアントラセン、２−（１’，１’−ジメチルエチル）−９，１０−ジヒドロアントラセン、９，１０−ジヒドロ−２−フェニルアントラセン、９，１０−ジヒドロ−１−（フェニルメチル）−アントラセン、９，１０−ジヒドロ−２−（フェニルメチル）−アントラセン、９，１０−ジヒドロ−１−（クロロメチル）−アントラセン、９，１０−ジヒドロ−１−アントラセンメタノール、１−シクロヘキシル−９，１０−ジヒドロアントラセン、２−シクロヘキシル−９，１０−ジヒドロアントラセン、９，１０−ジヒドロ−２−メトキシアントラセン、９，１０−ジヒドロ−１−アントラセンカルボン酸、９，１０−ジヒドロ−２−アントラセンカルボン酸、１−フロオロ−９，１０−ジヒドロアントラセン、２−フロオロ−９，１０−ジヒドロアントラセン、１−クロロ−９，１０−ジヒドロアントラセン、２−クロロ−９，１０−ジヒドロアントラセン、９，１０−ジヒドロ−１，４−ジメチルアントラセン、９，１０−ジヒドロ−２，６−ジメチルアントラセン、９，１０−ジヒドロ−２，７−ジメチルアントラセン、２，６−ビス（１，１−ジメチルエチル）−９，１０−ジヒドロアントラセン、２，７−ビス（１’，１’−ジメチルエチル）−９，１０−ジヒドロアントラセン、９，１０−ジヒドロ−１，４−ジメトキシアントラセン、９，１０−ジヒドロ−１，５−ジメトキシアントラセン、９，１０−ジヒドロ−２，６−ジメトキシアントラセン、９，１０−ジヒドロ−２，７−ジメトキシアントラセン、９，１０−ジヒドロ−１，８−ジメトキシアントラセン、１，５−ジエトキシ−９，１０−ジヒドロアントラセン、１，８−ジエトキシ−９，１０−ジヒドロアントラセン、１−エトキシ−９，１０−ジヒドロ−８−メトキシアントラセン、９，１０−ジヒドロ−８−メトキシ−１−アントラセノール、８−クロロ−９，１０−ジヒドロ−１−アントラセンカルボン酸、９，１０−ジヒドロ−１，８−ジメトキシアントラセンジカルボン酸、９，１０−ジヒドロ−１，４−アントラセンジオール、９，１０−ジヒドロ−１，８−アントラセンジオール、９，１０−ジヒドロ−２，６−アントラセンジカルボン酸、１，５−ジクロロ−９，１０−ジヒドロアントラセン、２，６−ジクロロ−９，１０−ジヒドロアントラセン、２，３−ジクロロ−９，１０−ジヒドロアントラセン、９，１０−ジヒドロ−２，３，６，７−テトラメチルアントラセン、９，１０−ジヒドロ−２，３，７，８−アントラセンテトロール四酢酸、９，１０−ジヒドロ−１，２，５，６−アントラセンテトロール、９，１０−ジヒドロ−２，３，６，７−テトラメトキシアントラセン、２，３，６，７−テトラエトキシ−９，１０−ジヒドロアントラセン、１，２，３，４−テトラクロロ−９，１０−ジヒドロアントラセン、１，４，５，６−テトラフルオロ−９，１０−ジヒドロアントラセン、１，２，３，４，５，６，７，８−オクタメチル−９，１０−ジヒドロ−アントラセン、下式
【００５７】
【化２４】
2004149746.tif 000017
【００５８】
で示される化合物、９，１０−ジヒドロ−２，７−アントラセンジカルボン酸ジメチルエステル、下式
【００５９】
【化２５】
2004149746.tif 000018
【００６０】
で示される化合物、９，１０−ジメチル−９，１０−ジヒドロアントラセン、９，１０−ジエチル−９，１０−ジヒドロアントラセン、９，１０−ジヒドロ−９，１０−ジイソプロピルアントラセン、９，１０−ジ−ｔ−ブチル−９，１０−ジヒドロアントラセン、９，１０−ジ−ｎ−ブチル−９，１０−ジヒドロアントラセン、９，１０−ジ−ｉ−ブチル−９，１０−ジヒドロアントラセン、９−エチル−９，１０−ジヒドロ−１０−メチルアントラセン、９，１０−ジヒドロ−９−メチル−１０−イソプロピルアントラセン、９−ｔ−ブチル−９，１０−ジヒドロ−１０−メチルアントラセン、９−エチル−９，１０−ジヒドロ−１０−イソプロピルアントラセン、９−ｔ−ブチル−９，１０−ジヒドロ−１０−イソプロピルアントラセン、下式
【００６１】
【化２６】
2004149746.tif 000019
【００６２】
で示される化合物、９，１０−ジヒドロ−９，１０−ビス（１，１，３，３−テトラメチルブチル）アントラセン、９，１０−ジヒドロ−９−（ｐ−トリル）アントラセン、９，１０−ジヒドロ−９−（ｐ−メトキシフェニル）アントラセン、９−シクロヘキシル−９，１０−ジヒドロアントラセン、９，１０−ジベンジル−９，１０ジヒドロアントラセン、下式
【００６３】
【化２７】
2004149746.tif 000020
【００６４】
で示される化合物、１−（９，１０−ジヒドロ−１０−メチル−９−アントラセニル）−エタン、１，１’−（９，１０−ジヒドロ−９，１０−アントラセンジイエル）ビスエタノン、９，１０−ジヒドロ−９，１０−アントラセンジオール  ジアセテート、下式
【００６５】
【化２８】
2004149746.tif 000021
【００６６】
で示される化合物、α−メチル９，１０−ジヒドロ−α−フェニル−９−アントラセンメタノール、９，１０−ジヒドロ−α，α−ジフェニル−９−アントラセンメタノール、９，９’，１０，１０’−テトラヒドロ−９，９’−ビアントラセン、９，９’，１０，１０’−テトラヒドロ−１０，１０’−ジメチル−９，９’−ビアントラセン、９，９’，１０，１０’−テトラヒドロ−１０，１０’−ジメトキシ−９，９’−ビアントラセン、９，９’，１０，１０’−テトラヒドロ−１０，１０’−ジ−ｔ−ブチル−９，９’−ビアントラセン、下式
【００６７】
【化２９】
2004149746.tif 000022
【００６８】
で示される化合物、９，９’−（１，２−エタンジイル）ビス〔９，１０−ジヒドロ−１０’−メチルアントラセン〕、９，９’−（１，３−プロパンジイル）ビス〔９，１０−ジヒドロアントラセン〕、９，９’’−（１，３−プロパンジイル）ビス〔９’，１０’−ジヒドロ−１０’−プロピルアントラセン〕、９，９’−（１，４−ブタンジイル）ビス〔９，１０−ジヒドロアントラセン〕、９，１０−ビス〔３−（９，１０−ジヒドロ−９−アントラセニル）エチル〕−９，１０−ジヒドロ−１０−メチルアントラセン、下式
【００６９】
【化３０】
2004149746.tif 000023
【００７０】
で示される化合物、又は９，９’−（１，３−プロパンジイル）ビス〔１０−〔３−（９，１０−ジヒドロ−９−アントラセニル）プロピル〕−９，１０−ジヒドロアントラセン〕等が挙げられる。
ジヒドロアントラセン系化合物（Ｉ）のうち、一部の化合物は例えばアルドリッチ（登録商標）等の市販のものを用いることができる。又、ジヒドロアントラセン系化合物（Ｉ）のうち、他の化合物は例えばＣｈｅｍ．Ｂｅｒ．  １１，１１７７−１１８６（１９８８）に記載の方法若しくは該記載の方法に準じて製造することができる。
【００７１】
本発明の（イ）におけるジヒドロアントラセン系化合物（Ｉ）の含有量は、ポリカーボネート１００重量部当り、好ましくは０．００１重量部以上、より好ましくは０．０１重量部以上である。ポリカーボネート１００重量部当りのジヒドロアントラセン系化合物（Ｉ）の含有量が０．００１重量部未満であると、ポリカーボネートの流動化が十分に防止できない場合がある。又、ジヒドロアントラセン系化合物（Ｉ）の含有量の上限値は、経済性の観点から、好ましくは１０重量部以下、好ましくは５重量部以下である。
【００７２】
本発明の（イ）はポリカーボネート及びジヒドロアントラセン系化合物（Ｉ）を含有することを特徴とするポリカーボネート樹脂組成物であるが、必要に応じて、他の添加剤、例えばフェノール系酸化防止剤、イオウ系酸化防止剤、リン系酸化防止剤、紫外線吸収剤、光安定剤、ヒドロキシルアミン、金属不活性化剤、金属石鹸類、造核剤、滑剤、防曇剤、可塑剤、難燃剤、離型剤、帯電防止剤、顔料、染料、充填剤や発泡剤等を添加することもできる。更に、米国特許第４，３２５，８５３号明細書、米国特許第４，３３８，２４４号明細書、米国特許第５，１７５，３１２号明細書、米国特許第５，２１６，０５３号明細書、米国特許第５，２５２，６４３号明細書、ＤＥ−Ａ−４，３１６，６１１号公報、ＤＥ−Ａ−４，３１６，６２２号公報、ＤＥ−Ａ−４，３１６，８７６号公報、ＥＰ−Ａ−５８９，８３９号公報、ＥＰ−Ａ−５９１，１０２号公報、ＣＡ−２，１３２，１３２号公報等に記載のベンゾフラノン類やインドリン類等を添加することもできる。
上記の添加剤、ベンゾフラノン類やインドリン類等はジヒドロアントラセン系化合物（Ｉ）と同時にポリカーボネートに添加してもよく、先ずジヒドロアントラセン系化合物（Ｉ）をポリカーボネートに添加後、次いで得られた組成物に前記の添加剤、ベンゾフラノン類やインドリン類等を添加してもよく、或いは、先ず前記添加剤、ベンゾフラノン類やインドリン類等をポリカーボネートに添加後、次いで得られた組成物にジヒドロアントラセン系化合物（Ｉ）を添加してもよい。
【００７３】
上記のフェノール系酸化防止剤としては、例えば、２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクダデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノールや２，４−ジメチル−６−（１’−メチルトリデシル−１’−イル）フェノール、及びこれらの混合物等のアルキル化モノフェノール類が挙げられる。
【００７４】
フェノール系酸化防止剤の別の例としては、２，４−ジオクチルチオメチル−６−ｔ−ブチルフェノール、２，４−ジオクチルチオメチル−６−メチルフェノール、２，４−ジオクチルチオメチル−６−エチルフェノールや２，６−ジドデシルチオメチル−４−ノニルフェノール、及びこれらの混合物等のアルキルチオメチルフェノール類、２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル  ステアレートやビス（３，５−ジ−ｔ−ブチル−４−ヒドロキシフェニル）  アジペート、及びこれらの混合物等のヒドロキノン並びにアルキル化ヒドロキノン類、α−トコフェロール、β−トコフェロール、γ−トコフェロールやδ−トコフェロール、及びこれらの混合物等のトコフェロール類、２，２’−チオビス（６−ｔ−ブチルフェノール）、２，２’−チオビス（４−メチル−６−ｔ−ブチルフェノール）、２，２’−チオビス（４−オクチルフェノール）、４，４’−チオビス（３−メチル−６−ｔ−ブチルフェノール）、４，４’−チオビス（２−メチル−６−ｔ−ブチルフェノール）、４，４’−チオビス（３，６−ジ−ｔ−アミルフェノール）や４，４’−（２，６−ジメチル−４−ヒドロキシフェニル）ジスルフィド等のヒドロキシル化チオジフェニルエーテル類、２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール］］、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス−３’−ｔ−ブチル−４’−ヒドロキシフェニル］ブチレート］、ビス（３−ｔ−ブチル−４−ヒドロキシ��５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン、２−ｔ−ブチル−６−（３’−ｔ−ブチル−５’−メチル−２’−ヒドロキシベンジル）−４−メチルフェニル  アクリレート、２，４−ジ−ｔ−ペンチル−６−［１−（２−ヒドロキシ−３，５−ジ−ｔ−ペンチルフェニル）エチル］フェニル  アクリレート、及びこれらの混合物等のアルキリデンビスフェノール並びにその誘導体、３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィドやイソオクチル−３，５−ジ−ｔ−ブチル−４−ヒドロキシベンジルメルカプトアセテート、及びこれらの混合物等のＯ−ベンジル誘導体、Ｎ−ベンジル誘導体並びにＳ−ベンジル誘導体、ジオクタデシル２，２−ビス（３，５−ジ−ｔ−ブチル−２−ヒドロキシベンジル）マロネート、ジオクタデシル２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネートやビス［４−（１，１，３，３−テトラメチルブチル）フェニル］−２，２−ビス（３，５−ジ−ｔ−ブチル−４−ヒドロキシベンジル）マロネート、及びこれらの混合物等のヒドロキシベンジル化マロネート誘導体、１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノール、及びこれらの混合物等の芳香族ヒドロキシベンジル誘導体、２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−ト���ス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレートやトリス［２−（３’，５’−ジ−ｔ−ブチル−４’−ヒドロキシシンナモイルオキシ）エチル］イソシアヌレート、及びこれらの混合物等のトリアジン誘導体、ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネート、ジオクタデシル−５−ｔ−ブチル−４−ヒドロキシ−３−メチルベンジルホスホネートや３，５−ジ−ｔ−ブチル−４−ヒドロキシベンジルホスホン酸モノエステルのカルシウム塩、及びこれらの混合物等のベンジルホスホネート誘導体、４−ヒドロキシラウリル酸アニリド、４−ヒドロキシステアリン酸アニリドやオクチル−Ｎ−（３，５−ジ−ｔ−ブチル−４−ヒドロキシフェニル）カルバネート、及びこれらの混合物等のアシルアミノフェノール誘導体、β−（３，５−ジ−ｔ−ブチル−４−ヒドロキシフェニル）プロピオン酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンや４−ヒドロキシメチル−１−ホスファ−２，６，７−トリオキサビシクロ［２，２，２］オクタン及びこれらの混合物等の一価アルコール又は多価アルコールとのエステル類、β−（５−ｔ−ブチル−４−ヒドロキシ−３−メチルフェニル）プロピオン酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンや４−ヒドロキシメチル−１−ホスファ−２，６，７−トリオキサビシクロ［２，２，２］オクタン及びこれらの混合物等の一価アルコール又は多価アルコールとのエステル類、β−（３，５−ジシクロヘキシル−４−ヒドロキシフェニル）プロピオン酸と、メタノール、エタノール、オクタノール、オクタデカノール、エチレングリコール、１，３−プロパンジオール、１，４−ブタンジオール、１，６−ヘキサンジオール、１，９���ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンや４−ヒドロキシメチル−１−ホスファ−２，６，７−トリオキサビシクロ［２，２，２］オクタン及びこれらの混合物等の一価アルコール又は多価アルコールとのエステル類、３，５−ジ−ｔ−ブチル−４−ヒドロキシフェニル酢酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパンや４−ヒドロキシメチル−１−ホスファ−２，６，７−トリオキサビシクロ［２，２，２］オクタン及びこれらの混合物等の一価アルコール又は多価アルコールとのエステル類、Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミンやＮ，Ｎ’−ビス［３−（３’，５’−ジ−ｔ−ブチル−４’−ヒドロキシフェニル）プロピオニル］トリメチレンジアミン及びこれらの混合物等のβ−（３，５−ジ−ｔ−ブチル−４−ヒドロキシフェニル）プロピオン酸のアミド類等が挙げられる。
かかるフェノール系酸化防止剤は、単独で用いてもよく、２種以上を混合して用いてもよい。
【００７５】
リン系酸化防止剤としては、例えば、トリフェニルホスファイト、トリス（ノニルフェニル）ホスファイト、トリス（２，４−ジ−ｔ−ブチルフェニル）ホスファイト、トリラウリルホスファイト、トリオクタデシルホスファイト、ジステアリル  ペンタエリスリトール  ジホスファイト、ジイソデシル  ペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，６−ジ−ｔ−ブチル−４−メチルフェニル）ペンタエリスリトール  ジホスファイト、ビス（２，４，６−トリ−ｔ−ブチルフェニル）ペンタエリスリトール  ジホスファイト、トリステアリルソルビトールトリホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシル  ホスファイト、２，２’−エチリデンビス（４，６−ジ−ｔ−ブチルフェニル）  フルオロ  ホスファイト、ビス（２，４−ジ−ｔ−ブチル−６−メチルフェニル）  エチルホスファイト、ビス（２，４−ジ−ｔ−ブチル−６−メチルフェニル）  メチル  ホスファイト、２−（２，４，６−トリ−ｔ−ブチルフェニル）−５−エチル−５−ブチル−１，３，２−オキサホスホリナン、２，２’，２’’−ニトリロ［トリエチル−トリス（３，３’，５，５’−テトラ−ｔ−ブチル−１，１’−ビフェニル−２，２’−ジイル）  ホスファイトや２，４，８，１０−テトラ−ｔ−ブチル−６−［３−（３−メチル−４−ヒドロキシ−５−ｔ−ブチルフェニル）プロポキシ］ジベンゾ［ｄ，ｆ］［１，３，２］ジオキサホスフェピン及びこれらの混合物等が挙げられる。
かかるリン系酸化防止剤は、単独で用いてもよく、２種以上を混合して用いてもよい。
【００７６】
イオウ系酸化防止剤としては、例えばジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネートやネオペンタンテトライルテトラキス（３−ラウリルチオプロピオネート）等が挙げられる。
かかるイオウ系酸化防止剤は、単独で用いてもよく、２種以上を混合して用いてもよい。
【００７７】
本発明の（イ）の組成物において、前記の酸化防止剤を含有する場合、ポリカーボネート１００重量部当りの酸化防止剤量は、好ましい下限値は０．００１重量部であり、好ましい上限値は、経済性の観点から、１０重量部である。
【００７８】
紫外線吸収剤としては、例えばフェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘシサデシル  ３’，５’−ジ−ｔ−ブチル−４’−ヒドロキシベンゾエート、オクタデシル  ３’，５’−ジ−ｔ−ブチル−４’−ヒドロキシベンゾエートや２−メチル−４，６−ジ−ｔ−ブチルフェニル  ３’，５’−ジ−ｔ−ブチル−４’−ヒドロキシベンゾエート、及びこれらの混合物等のサリシレート誘導体、２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタンや２，２’，４，４’−テトラヒドロキシベンゾフェノン、及びこれらの混合物等の２−ヒドロキシベンゾフェノン誘導体、２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールや２−［３’−ｔ−ブチル−２’−ヒドロキシ−５’−（２−イソオクチルオキシカルボニルエチル）フェニル］ベンゾトリアゾール及びこれらの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］やポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベンゾトリアゾール−２−イル）−４−ヒドロキシフェニル］プロピオネート、メチル  ３−［３−ｔ−ブチル−５−（５−クロロ−２Ｈ−ベンゾトリアゾール−２−イル）−４−ヒドロキシフェニル］プロピオネートや３−［３−ｔ−ブチル−５−（５−クロロ−２Ｈ−ベンゾトリアゾール−２−イル）−４−ヒドロキシフェニル］プロピオン酸及びこれらの混合物等の２−（２’−ヒドロキシフェニル）ベンゾトリアゾール類等が挙げられる。
かかる紫外線吸収剤は単独で使用してもよく、２種以上を混合して使用してもよい。
【００７９】
光安定剤としては、例えば、ビス（２，２，６，６−テトラメチル−４−ピペリジル）  セバケート、ビス（（２，２，６，６−テトラメチル−４−ピペリジル）  スクシネート、ビス（１，２，２，６，６−ペンタメチル−４−ピペリジル）  セバケート、ビス（Ｎ−オクトキシ−２，２，６，６−テトラメチル−４−ピペリジル）  セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）  ２，２−ビス（３，５−ジ−ｔ−ブチル−４−ヒドロキシベンジル）−２−ブチルマロネート、ビス（１，２，２，６，６−ペンタメチル−４−ピペリジルデカンジオエート、２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレートや１，２，３，４−ブタンテトラカルボン酸と１，２，２，６，６−ペンタメチル−４−ピペリジノール及び１−トリデカノールとの混合エステル化物、１，２，３，４−ブタンテトラボン酸と２，２，６，６−テトラメチル−４−ピペリジノール及び１−トリデカノールとの混合エステル化物、１，２，３，４−ブタンテトラカルボン酸と１，２，２，６，６−ペンタメチル−４−ピペリジノール及び３、９−ビス（２−ヒドロキシ−１，１−ジメチルエチル）−２，４，８，１０−テトラオキサスピロ［５・５］ウンデカンとの混合エステル化物、１，２，３，４−ブタンテトラカルボン酸と２，２，６，６−テトラメチル−４−ピペリジノール及び３，９−ビス（２−ヒドロキシ−１，１−ジメチルエチル）−２，４，８，１０−テトラオキサスピロ［５・５］ウンデカンとの混合エステル化物、ジメチルサクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ））やＮ，Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミンやＮ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、及びこれらの混合物等のヒンダードアミン系光安定剤、エチル  α−シアノ−β，β−ジフェニルアクリレート、イソオクチル  α−シアノ−β，β−ジフェニルアクリレート、メチル  α−カルボメトキシシンナメート、メチルα−シアノ−β−メチル−ｐ−メトキシシンナメート、ブチル  α−シアノ−β−メチル−ｐ−メトキシシンナメート、メチル  α−カルボメトキシ−ｐ−メトキシシンナメートやＮ−（β−カルボメトキシ−β−シアノビニル）−２−メチルインドリン、及びこれらの混合物等のアクリレート系光安定剤、２，２’−チオビス−［４−（１，１，３，３−テトラメチルブチル）フェノール］のニッケル錯体、ニッケルジブチルジチオカルバメート、モノアルキルエステルのニッケル塩やケトキシムのニッケル錯体、及びこれらの混合物等のニッケル系光安定剤、４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリドや２−エトキシ−５，４’−ジ−ｔ−ブチル−２’−エチルオキサニリド、及びこれらの混合物等のオキサミド系光安定剤、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル）］−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン���２−［２−ヒドロキシ−４−（２−ヒドロキシ−３−ブチルオキシプロポキシ）フェニル］−４，６−ビス（２，４−ジメチルフェニル）−１，３，５−トリアジンや２−［２−ヒドロキシ−４−（２−ヒドロキシ−３−オクチルオキシプロポキシ）フェニル］−４，６−ビス（２，４−ジメチルフェニル）−１，３，５−トリアジン及びこれらの混合物等の２−（２−ヒドロキシフェニル）−１，３，５−トリアジン系光安定剤等が挙げられる。
【００８０】
ヒドロキシアミンとしては、例えばＮ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシアミン、Ｎ，Ｎ−ジヘキサデシルヒドロキシアミン、Ｎ，Ｎ−ジオクタデシルヒドロキシアミン、Ｎ−ヘキサデシル−Ｎ−オクタデシルヒドロキシアミンやＮ−ヘプタデシル−Ｎ−オクタデシルヒドロキシアミン及びこれらの混合物等が挙げられる。
【００８１】
金属不活性化剤としては、例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ビス（サリチロイル）オキサリルジヒドラジドやＮ，Ｎ’−ビス（サリチロイル）チオプロピオニルジヒドラジド、及びこれらの混合物等が挙げられる。
【００８２】
金属石鹸類としては、例えばステアリン酸カルシウムやステアリン酸ニッケル等が挙げられる。造核剤としては、例えば（４−ｔ−ブチルフェニル）ホスホン酸ナトリウム、ジベンジリデンソルビトール及びメチルデンビス（２，４−ジ−ｔ−ブチルフェノール）アシッドホスフェートナトリウム等のソルビトール系やリン酸塩系化合物が挙げられる。可塑剤としては、例えばミネラルオイル、シリコンオイルやエポキシ化大豆油等が挙げられる。難燃剤としては、例えばトリス（２−クロロエチル）ホスフェート等の含ハロゲンリン酸エステル類、ヘキサブロモシクロドデカンやデカブロモフェニルオキサイド等のハロゲン化物、三酸化アンチモン、五酸化アンチモンや水酸化アルミニウム等の金属無機化合物、及びこれらの混合物等が挙げられる。
【００８３】
離型剤としては、例えば脂肪族カルボン酸と多価アルコールとの部分エステルが挙げられる。この部分エステルは、多価アルコールにおける水酸基の１つ以上が未反応であるエステルである。
上記の脂肪族カルボン酸としては、ドデシル酸、ペンタデシル酸、パルミチン酸、ヘプタデシル酸、パルミチン酸、ステアリン酸、ノナデカン酸、アラキン酸、ベヘン酸やリグノセリン酸等が挙げられる。又、多価アルコールとしては、エチレングリコール、プロピレングリコール、ネオペンチルグリコール、グリセリン、トリメチロールプロパンやペンタエリスリトール等が挙げられる。
【００８４】
帯電防止剤としては、例えば（β−ラウラミドプロピル）トリメチルアンモニウムメチルスルフェート等の第４級アンモニウム塩系や、アルキルホスフェート系化合物が挙げられる。
滑剤としては、例えばパラフィンやワックス等の脂肪族炭化水素、炭素数８〜２２の高級脂肪族酸、炭素数８〜２２の高級脂肪族酸の金属塩（アルミニウム塩、カルシウム塩、マグネシウム塩や亜鉛塩等）、炭素数８〜２２の脂肪族１価アルコール、炭素数８〜２２の脂肪族多価アルコール、炭素数４〜２２の高級脂肪酸と炭素数４〜１８の脂肪族１価アルコールとのエステル、炭素数８〜２２の高級脂肪族アマイド、シリコーン油やロジン誘導体等が挙げられる。
【００８５】
ジヒドロアントラセン系化合物（Ｉ）や、必要に応じて使用されるその他の添加剤をポリカーボネートに添加する場合は、均質な組成物を得るようにすればよく、そのための方法や装置は特に限定されるものではない。例えば、ジヒドロアントラセン系化合物（Ｉ）やその他の添加剤をポリカーボネートの製造工程（重合工程）において添加する場合は、重合途中又は重合直後のポリマー液に、ジヒドロアントラセン系化合物（Ｉ）及び／又はその他の添加剤を、溶液又は分散剤の形で添加してもよく、溶融状態で添加してもよい。
ジヒドロアントラセン系化合物（Ｉ）やその他の添加剤を脱揮後の加熱工程において添加する場合は、上記ジヒドロアントラセン系化合物（Ｉ）及び／又はその他の添加剤をポリカーボネートに、直接、ドライブレンドしてもよく、ヘンシェルミキサー等のミキサーを用いて混合してもよい。又、ジヒドロアントラセン系化合物（Ｉ）やその他の添加剤をマスターバッチの形でポリカーボネートに配合することもできる。
【００８６】
ポリカーボネートは、通常、２５０〜３８０℃の温度範囲で加工されるが、本発明のポリカーボネート樹脂組成物（イ）の加工温度は、好ましくは３２０〜３５０℃の範囲である。本発明のポリカーボネート樹脂組成物（イ）は、ポリカーボネートの熱分解が防止されており、例えば電子機器のハウジング、光学レンズや窓ガラス等の建材に成形する際に、外観に優れた製品を得ることができる。
又、ジヒドロアントラセン系化合物（Ｉ）はポリカーボネート用流動化防止剤として有用である。本発明の（ロ）に相当する一般式（Ｉ）で示されるポリカーボネート用流動化防止剤は、ジヒドロアントラセン系化合物（Ｉ）以外に前記の酸化防止剤や添加剤を含有していてもよい。
【００８７】
本発明の（イ）、（ロ）におけるジヒドロアントラセン系化合物（Ｉ）の使用量は、ポリカーボネートの１００重量部に対して、好ましくは０．０１重量部〜１０重量部の範囲であり、より好ましくは０．０５重量部〜５重量部の範囲である。
【００８８】
【実施例】
以下、実施例等により本発明を更に詳細に説明するが、本発明はこれらの例に限定されるものではない。
【００８９】
参考例１
ポリカーボネート〔住友ダウ社製  カリバー  ２００−３〕の１００重量部に９，１０−ジヒドロアントラセンを０．０５重量部加え、３０ｍｍφの一軸押出機を用いて３４０℃で溶融混練してポリカーボネート樹脂組成物のペレットを得た。上記方法で得たペレットを熱風乾燥後、キャピログラフ〔東洋精機製作所製のＣＡＰＩＲＯＧＲＡＰＨ  １Ｃ、キャピラリーの長さは１ｃｍ、径は１ｍｍ〕を用い、３４０℃、荷重移動速度１０ｍｍ／ｍｉｎ．における粘度〔Ｐａ・ｓ〕を測定した。粘度（ηａ）は５４０〔Ｐａ・ｓ〕であった。
【００９０】
実施例１
ポリカーボネート〔住友ダウ社製  カリバー  ２００−３〕の１００重量部に２−（１’，１’−ジメチルエチル）−９，１０−ジヒドロアントラセンを０．１重量部加え、３０ｍｍφの一軸押出機を用いて３４０℃で溶融混練してポリカーボネート樹脂組成物のペレットを得た。得られたペレットを熱風乾燥後、５．５ｏｚ．射出成型機〔東芝機械プラスチックエンジニアリング、型式  ＩＳ  １００  Ｅ−ＢＡＶ〕を用いて３４０℃で成型することにより、長さ６０ｍｍ、幅６０ｍｍ、厚さ１０ｍｍの平板シートを作製した。得られたシートを耐候性試験機（ＸｅＷＯＭ、アトラス社製、型式Ｃｉ３５）を用いて、６３℃で２４時間連続的に照射し、照射後のシートの色相変化〔ΔＹＩ〕を測定した。色相の測定結果を表１に示した。なお、ΔＹＩ＝照射後の色相〔ＹＩ〕−照射前の色相〔ＹＩ０〕であり、ΔＹＩ値が小さいほど黄変が少ないことを示す。
【００９１】
比較例１
２−（１’，１’−ジメチルエチル）−９，１０−ジヒドロアントラセンの代わりに９，１０−ジヒドロアントラセンを０．１重量部加える以外は、実施例１と同様にして平板シートを作製した。このシートを実施例１と同様にして照射し、照射後のシートの色相変化〔ΔＹＩ〕を測定した。色相の測定結果を表１に示した。
【００９２】
【表１】
2004149746.tif 000024
【００９３】
【発明の効果】
本発明によれば、公知のポリカーボネート樹脂組成物に比べて、ポリカーボネートの耐候性が改良される。